FR 3010092 A1 20150306 FR 1358366 A 20130902 Titre : Procédé et dispositif de traitement de la surface libre d'un matériau L'invention concerne le traitement de la surface libre d'un matériau avantageusement contenu dans un récipient, par exemple dans le cadre d'une 5 application à la cristallisation d'un matériau tel que le silicium. En électronique et en micro-électronique, pour fabriquer des « wafers » (ou plaquettes), on découpe en tranches un lingot généralement en silicium polycristallin. Ce lingot est fabriqué par un processus de croissance réalisé par exemple par le procédé DSS (de l'anglais « Directional Solidification System ») Io de solidification directionnelle. Selon ce procédé DSS, des charges solides de silicium sont placées dans un moule, ou creuset, en forme de parallélépipède, et amenées jusqu'à fusion sous une température contrôlée à l'intérieur d'un four. Après fusion, la solidification démarre dans le bas du moule puis se déplace vers le haut. La fabrication du lingot doit être réalisée sous un flux gazeux d'argon, ou 15 d'un autre gaz neutre, vis-à-vis du bain liquide, comme par exemple de l'hélium ou du néon. Usuellement le niveau de pureté du gaz utilisé est supérieur à 5N. Ce flux gazeux balaie la surface libre du bain de silicium liquide et joue deux rôles. D'une part, il facilite l'évaporation de vapeurs d'oxygène et d'oxyde de silicium, présentes à la surface du bain de silicium en fusion. D'autre part, il 20 protège le bain de silicium de l'atmosphère extérieur. En référence à la figure 1, le flux gazeux est réalisé à l'aide d'une canne de soufflage 7, placée verticalement au-dessus du bain de silicium 6 et dont l'embout inférieur est positionné de façon centrale et à une quinzaine de centimètres au-dessus de la surface du bain 6. En fonctionnement, la canne de 25 soufflage 7 expulse, par son embout inférieur, un flux d'argon dirigé vers le bas et vers le centre de la surface du bain 6. L'écoulement créé par ce mode de soufflage génère des boucles de recirculation 1A et 1B qui nuisent à l'efficacité de la protection souhaitée pour plusieurs raisons. D'une part, ces boucles 1A, 1B ont pour effet d'aspirer par les côtés de l'atmosphère extérieur (comme 30 représenté par les flèches 2A et 2B) vers l'intérieur du moule. D'autre part, une partie du flux remontant d'argon ayant déjà léché une première fois la surface du bain et contenant de ce fait des impuretés, est réinjecté vers le bas et lèche une deuxième fois la surface du bain (comme représenté par les flèches 3A et 3B). Enfin, la partie du flux remontant d'argon qui est réinjectée vers le bas constitue un vecteur pour transporter des impuretés présentes dans l'environnement du bain 6, issues par exemple des parois du four. En définitive, la circulation du flux gazeux balayant la surface libre du matériau à traiter est mal maîtrisée. La présente invention vient améliorer la situation. A cet effet, l'invention concerne un procédé de traitement d'une surface libre d'un matériau comprenant une étape d'émission d'au moins un premier flux gazeux, une étape de balayage de la surface libre du matériau par le premier flux suivie d'une étape d'évacuation du premier flux par au moins une zone d'évacuation, caractérisé en ce qu'il comprend, concomitamment à l'étape d'émission du premier flux, une étape d'émission d'au moins un deuxième flux gazeux formant un couvercle de protection au-dessus de la surface libre du matériau, espacé de ladite surface libre, et une étape d'évacuation du deuxième flux gazeux par une partie supérieure de ladite zone d'évacuation du récipient, ledit premier flux étant évacué à travers une partie inférieure de la zone d'évacuation. Grâce à l'invention, le deuxième flux s'évacuant à travers la partie supérieure de la zone d'évacuation crée une aspiration qui garantit une bonne évacuation du premier flux et évite par exemple la formation de boucles de recirculation. Le deuxième flux agit non seulement pour protéger le matériau de l'environnement autour du récipient mais également pour aider à l'évacuation directe du premier flux remontant après un premier et unique balayage de la surface libre du matériau. Le premier flux gazeux peut jouer un rôle de purification de la surface libre du matériau. On peut également envisager que ce premier flux joue un rôle autre que la purification. Par exemple, il pourrait par exemple s'agir d'un gaz, ou d'un mélange de gaz, réactif vis-à-vis du matériau liquide à traiter. Dans un mode de réalisation particulier, le matériau étant contenu dans un 30 récipient pourvu d'au moins une ouverture d'évacuation, le deuxième flux est évacué à travers une partie supérieure de ladite ouverture d'évacuation et le premier flux est évacué à travers une partie inférieure restante de l'ouverture d'évacuation. Dans un mode de réalisation particulier, un nombre N de deuxièmes flux gazeux est émis puis évacué respectivement à travers N ouvertures d'évacuation 5 du récipient, N étant supérieur ou égal à deux, notamment égal à quatre. Dans ce cas, les deuxièmes flux sont diffusés de manière à couvrir les différentes ouvertures d'évacuation du récipient. Avantageusement, un ensemble de premiers flux est émis, ledit ensemble comportant un flux central dirigé verticalement vers le bas et une pluralité de flux 10 latéraux orientés respectivement vers une pluralité de zones périphériques de la surface libre du matériau. Grâce à cela, la surface libre du matériau liquide est mieux couverte par les premiers flux. Dans un mode de réalisation particulier, le deuxième flux est dimensionné pour couvrir la largeur horizontale de ladite ouverture d'évacuation. Grâce à cela, 15 l'aspiration créée par le deuxième flux est optimale. Avantageusement, le premier flux central est émis depuis une zone d'émission positionnée au-dessous de l'ouverture d'évacuation. Grâce à cela, le premier flux ne risque pas d'être évacué vers l'extérieur du récipient avant d'avoir balayé la surface libre du matériau. 20 Avantageusement encore, les premier et deuxième flux sont émis depuis des zones d'émission situées sur ou à proximité d'un axe central vertical du récipient. Ainsi, les flux sont diffusés de façon optimale et homogène dans le récipient. 25 Selon des modes de réalisation particuliers : - ladite partie supérieure de l'ouverture d'évacuation occupe jusqu'à 80% de la hauteur totale de l'ouverture, notamment entre 50% et 70% de ladite hauteur ; - les premiers flux latéraux sont dirigés selon une direction formant un 30 angle compris strictement entre 0° et 90° par rapport à la verticale, notamment inférieur ou égal à 45° ; - le premier flux est un flux de purification de la surface libre du matériau, comprenant un gaz, ou un mélange de gaz, inerte vis-à-vis du matériau à traiter; - l'étape de balayage de la surface libre du matériau est mise en oeuvre durant une opération de cristallisation du matériau. L'invention concerne également un dispositif de traitement d'une surface libre d'un matériau, comprenant des éléments matériels adaptés pour mettre en oeuvre les étapes du procédé précédemment défini. L'invention concerne encore un dispositif de traitement d'une surface libre d'un matériau, comprenant un conduit d'émission d'au moins un premier flux gazeux adapté pour balayer la surface libre du matériau puis être évacué par au moins une zone d'évacuation, caractérisé en ce que le conduit d'émission comprend au moins une ouverture latérale d'émission d'un deuxième flux gazeux adapté pour former un couvercle de protection au-dessus de la surface libre du matériau et espacé de ladite surface libre, et pour être évacué par une partie supérieure de la zone d'évacuation du récipient, une partie inférieure de la zone d'évacuation servant à l'évacuation du premier flux. Avantageusement, le dispositif comprend N ouvertures latérales d'émission de N deuxièmes flux gazeux respectifs, N étant supérieur ou égal à 20 deux, notamment égal à quatre. Avantageusement encore, le conduit comprend deux parties, supérieure et inférieure, la section de la partie supérieure étant plus grande que celle de la partie inférieure, et ladite ouverture latérale d'émission étant ménagée dans la partie supérieure. 25 Dans une forme de réalisation particulière, la partie inférieure comporte une collerette supérieure introduite dans la partie supérieure, ladite collerette présentant au moins une rampe d'écoulement d'un deuxième flux s'étendant au moins partiellement au droit de l'ouverture latérale d'émission, ladite rampe étant conformée pour orienter le deuxième flux vers la partie supérieure de la zone 30 d'évacuation du récipient. Avantageusement, la collerette ménage une pluralité de fentes verticales, chaque fente comportant un fond incliné par rapport à la verticale et formant une rampe d'écoulement d'un premier flux latéral, ladite rampe étant adaptée pour orienter le premier flux vers une pluralité de zones d'une ou des parois latérales du récipient. Dans une forme de réalisation particulière, ladite ouverture latérale 5 d'émission d'un deuxième flux est dimensionnée de manière à assurer une répartition d'un flux gazeux d'alimentation en au moins un deuxième flux et au moins un premier flux selon des proportions prédéfinies. L'invention concerne également un système comportant un dispositif tel qu'il vient d'être défini et un récipient destiné à contenir le matériau à traiter. 10 Avantageusement, ledit récipient est dépourvu de couvercle. Le ou les deuxièmes flux forment une couche de gaz espacée de la surface libre du matériau et s'étendant au-dessus de celle-ci en la recouvrant. Cette couche de gaz constitue en définitive un couvercle gazeux de protection. Le couvercle physique du récipient peut ainsi être supprimé. La suppression du 15 couvercle physique permet, d'une part, de remplir plus facilement le récipient avec des charges solides de matériau et, d'autre part, d'obtenir un gain de place pour charger le récipient avec des charges de matériau solide en morceaux, avant fusion de celles-ci. L'invention sera mieux comprise à l'aide de la description suivante d'un 20 mode de réalisation particulier du procédé de traitement de la surface libre d'un matériau et d'un exemple de réalisation particulier d'un dispositif de traitement associé, dans le cadre d'une application particulière de l'invention à la cristallisation d'un matériau, en référence aux dessins annexés sur lesquels : - la figure 2 représente une vue générale de différents types de flux 25 gazeux de traitement de la surface libre d'un matériau liquide ; - la figure 3 représente une vue schématique d'un dispositif de traitement monté dans un récipient, au-dessus de la surface libre d'un matériau liquide contenu dans le récipient, selon un exemple de réalisation particulier, le dispositif représenté étant adapté pour 30 produire les flux de la figure 2 ; - les figures 4A et 4B représentent respectivement une vue de dessus de la couverture horizontale d'un flux de protection produit par le dispositif de la figure 3 et une vue latérale de la couverture verticale de ce flux de protection; - la figure 5 représente une vue 3D, partiellement en transparence, du dispositif de traitement de la figure 3 ; - les figures 6A, 6B et 6C représentent respectivement une vue de côté, une vue en coupe AA et une vue de dessous d'une partie inférieure d'un conduit du dispositif de traitement ; - les figures 7A et 7B représentent deux vues en coupes, décalées de 90°, du bas d'une partie supérieure et du haut de la partie inférieure du Io conduit du dispositif de traitement ; - la figure 8 représente une vue 3D, partiellement en transparence, du dispositif de traitement de la figure 3 et montre la répartition de différents types de flux gazeux émis ; - la figure 9 représente un organigramme des étapes du procédé de 15 traitement, selon un mode de réalisation particulier de l'invention. Sur la figure 2, on a représenté schématiquement un récipient 10 contenant un matériau liquide 15, ce récipient étant placé dans l'enceinte d'un four. Les flèches 11-14 apparaissant sur cette figure correspondent à des flux gazeux et permettent d'illustrer le principe de l'invention. Les flux gazeux 12, 13, 20 issus d'un ou plusieurs flux d'alimentation 11, coopèrent pour traiter la surface libre du matériau liquide 15, comme cela sera explicité de façon détaillée plus loin. Les flux 14 correspondent à des écoulements de gaz autour du récipient 10, dans l'enceinte du four. Dans l'exemple particulier de la description, le traitement selon l'invention 25 est décrit dans le cas d'une application particulière à la cristallisation de silicium. Le matériau 15 est du silicium liquide, en fusion, et le récipient 10 est un creuset destiné à la fabrication d'un lingot de silicium. Un repère tridimensionnel (x, y, z) et orthogonal est représenté sur les différentes figures, les axes x, y correspondant à un plan horizontal et l'axe z 30 correspondant à la verticale. La figure 4A représente une vue de dessus du creuset 10 selon un exemple de réalisation particulier. Le creuset 10 a une forme de parallélépipède de section carrée et d'axe central longitudinal AX, vertical. Le creuset 10 est ouvert sur le dessus pour permettre son alimentation en charges solides de silicium. Il comprend des parois latérales internes 100a-100d et un fond 100e, réalisés en silice. La silice devenant molle à des températures élevées (typiquement supérieures des températures de l'ordre de 1200°C), des pièces de contre-creuset en graphite dense entourent au moins partiellement les parois latérales 100a-100d. Le contre-creuset comprend des éléments latéraux externes 101a-101d de renfort de la résistance mécanique du creuset 10, et quatre coins surélevés 1021-1024 montant plus haut que les parois latérales 100a-100d en silice. La hauteur totale du creuset 10 est par exemple de l'ordre de 40 cm. Le silicium liquide contenu dans le creuset atteint généralement une hauteur d'environ 20 à 30 cm. La surface libre du silicium s'étend donc 10 à 20 cm plus bas que le haut des parois 100a-100d du creuset 10. Un couvercle 16 repose sur les coins surélevés 1021-1024. Quatre ouvertures latérales d'évacuation 103a-103d sont ainsi formées entre le couvercle 16, les parois latérales renforcées 100a-100d et les coins surélevés 1021-1024. Chaque ouverture d'évacuation 103a (103b-103d) est ainsi délimitée en bas par le bord supérieur d'une paroi latérale en silice 100a (100b-100d) renforcée, latéralement par deux coins surélevés voisins 1021-1022 (1022-1023, 1023-1024, 1024-1021) et en haut par le couvercle 16. Chaque ouverture d'évacuation a une largeur horizontale Y (figure 4A) et une hauteur Z (figure 4B). La valeur de Z peut être de l'ordre de quelques centimètres, par exemple 6 cm, et la valeur de Y peut être de l'ordre d'une à plusieurs dizaines de centimètres, par exemple environ 30 cm. En variante, le récipient 10 pourrait avoir une forme différente, par exemple cylindrique, et ménager un nombre N d'ouverture(s) d'évacuation latérale(s) différent de quatre, N étant supérieur ou égal à un. Lors de la cristallisation du silicium dans le creuset 10, placé dans un four, 30 pour la fabrication d'un lingot de silicium, la surface libre du silicium liquide en fusion est traitée par des flux de gaz, par exemple de l'Argon. Toutefois, on pourrait envisager l'utilisation d'un autre gaz vecteur adapté et en particulier un gaz ou un mélange de gaz inertes vis-à-vis du matériau liquide à traiter, tel que par exemple de l'Hélium ou du Néon. Le traitement vise, d'une part, à évaporer les vapeurs d'oxygène et le gaz d'oxyde de silicium présents à la surface du silicium en fusion et, d'autre part, à protéger la surface libre du silicium liquide de l'environnement « extérieur » du creuset 10, c'est-à-dire de l'atmosphère à l'intérieur du four. En référence à la figure 9, le procédé de traitement de la surface libre du silicium liquide contenu dans le creuset 10 va maintenant être décrit. Sur la figure 2, on a représenté de façon schématique les phénomènes 10 d'écoulement de flux gazeux dans et autour du creuset 10 se produisant lors d'un traitement de la surface libre du silicium liquide 15. Sont ainsi représentés : - des écoulements 12 correspondant à des flux de purification QCpur et QL1 pur QL4pur, - des écoulements 13 correspondant à des flux de protection Qapro-Qdpro 15 et - des écoulements 14 correspondant à des gaz circulant autour du creuset 10, dans l'enceinte du four. Le procédé de traitement comprend une étape E0 d'alimentation en gaz, ici de l'argon, consistant à alimenter le creuset 10 avec un flux d'argon depuis un 20 réservoir, non représenté. Dans l'exemple particulier décrit ici, l'étape E0 consiste à amener un flux d'alimentation d'argon, noté Qin, jusqu'à un dispositif d'émission et de répartition de flux gazeux dans le creuset 10. Cette étape d'alimentation est mise en oeuvre en continu tout au long du traitement de la surface libre du silicium, pendant la fabrication d'un lingot. On pourrait envisager 25 d'alimenter le récipient avec plusieurs flux d'argon. Le procédé comprend ensuite une étape El d'émission ici d'une pluralité de flux gazeux de purification. Les flux de purification émis comprennent : - un flux central vertical dirigé vers le bas, noté QCpur, et - ici quatre flux latéraux obliques, notés QL1 pur-QL4pur dirigés 30 globalement vers le bas et orientés de manière oblique vers quatre zones cibles de la surface libre de silicium, ces zones cibles étant respectivement situées à proximité des quatre coins internes du creuset 10. Les flux de purification sont émis depuis des zones d'émission centrales situées sur l'axe AX ou à proximité de celui-ci (à une distance de l'axe AX 5 comprise entre 0 et un, voire quelques centimètres), au-dessus du bain de silicium 15. La direction des flux latéraux obliques QL1 pur- QL4pur forme un angle 0 (représenté en figure 8) d'inclinaison par rapport à la verticale. Cet angle 0 est ici compris strictement entre 0° et 90°, de préférencesupérieur strictement à 0° et Io inférieur ou égal à 45°. La zone d'émission du flux central QCpur est décalée vers le bas par rapport aux zones d'émission des flux latéraux QL1 pur-QL4pur. En l'espèce, la zone d'émission du flux central QCpur est située légèrement au-dessous du plan d'ouverture supérieure du moule en silice formé par les parois 100a-100d (ou par 15 les parois 101a-101d dans le cas où les parois du contre-creuset en graphite sont plus hautes que le creuset en silice), alors que les zones d'émission des flux latéraux QL1 pur- QL4pur sont situées légèrement sous le couvercle 16. Le procédé comprend ensuite une étape de balayage E2 lors de laquelle les flux de purification émis viennent lécher, ou balayer, la surface libre du 20 silicium liquide 15. L'association des différents types de flux de purification, à savoir le flux central QCpur et les flux latéraux QL1 pur QL4pur, assure un balayage de la totalité de la surface libre de silicium liquide 15. Cette étape de balayage est mise en oeuvre pendant durant la cristallisation du silicium 15. Après avoir balayé la surface libre du silicium, les flux de purification 25 remontent le long des parois latérales du creuset 10 et sont évacués par les ouvertures d'évacuation 103a-103d, lors d'une étape E3. Le procédé comprend également une étape E4 d'émission d'au moins un flux d'argon de protection. Dans l'exemple particulier décrit en l'espèce, quatre flux de protection Qapro-Qdpro sont émis depuis des zones d'émission situées à 30 proximité de l'axe central AX, légèrement sous le couvercle 16. Cette étape d'émission E4 est exécutée de façon concomitante avec l'étape El d'émission 0 des flux de purification. Ainsi, les flux de purification QCpur et QL1 pur QL4pur et les flux de protection Qapro-Qdpro sont émis en même temps. Lors d'une étape suivante E5, les flux gazeux de protection Qapro-Qdpro émis s'écoulent au-dessus du silicium liquide de manière à former une couche de 5 gaz s'étalant au-dessus du silicium 15 et espacée de la surface libre de celui-ci par un intervalle de distance non nul. Cette couche de gaz forme une barrière de protection et constitue en définitive un couvercle gazeux, positionné au-dessus des flux de purification QCpur et QL1 pur- QL4pur. Ainsi, les flux de purification sont intercalés (au moins en partie) entre les flux de protection Qapro-Qdpro et la Io surface libre du bain de silicium 15. Ensuite, lors d'une étape E6, les quatre flux de protection Qapro-Qdpro sont évacués vers l'extérieur du creuset 10. Chaque flux de protection Qapro (Qbpro - Qdpro) est évacué par une partie supérieure de l'ouverture d'évacuation correspondante 103a (103b-103d) du récipient 10. 15 Sur la figure 4A, on a représenté la couverture horizontale (c'est-à-dire dans un plan horizontal) des flux de protection Qapro-Qdpro. Prenons l'exemple du flux Qapro. Ce flux Qapro est diffusé depuis une zone d'émission située à proximité de l'axe AX vers l'ouverture 103a, la largeur du flux Qapro parallèlement au côté a du creuset 10 augmentant en direction de l'ouverture 103a. La largeur du flux 20 Qapro lorsqu'il atteint l'ouverture 103a est égale ou sensiblement égale à la largeur Y de l'ouverture 103a. Ainsi, horizontalement, le flux Qapro couvre la totalité de la largeur Y de l'ouverture 103a. L'angle 13 d'ouverture du flux Qapro est ici compris entre 60° et 90°, selon la taille du ceuset 10. La couverture horizontale des autres flux Qbpro-Qdpro, respectivement associés aux ouvertures 25 103b-103d, est analogue à celle du flux Qapro. Sur la figure 4A, l'angle y représente l'angle de parties en coin du creuset non couvertes par les flux de protection. Cet angle y varie entre 0 et 30° environ. La somme des angles 13 et y est ici égale à 90°. Sur la figure 4B, on a représenté la couverture verticale (selon z) du flux 30 de protection Qapro. Dans l'exemple particulier représenté sur cette figure, le flux de protection Qapro est diffusé depuis une zone d'émission située à proximité de l'axe AX, légèrement au-dessous du couvercle 16. Il s'écoule en direction de l'ouverture 103a, dessous et le long du couvercle 16, en s'élargissant vers le bas (selon z) selon un angle a, puis s'évacue du creuset 10 à travers une partie supérieure de l'ouverture 103a. Cette partie supérieure correspond par exemple au 2/3 de la hauteur totale de l'ouverture d'évacuation 103a. En variante, la partie supérieure de l'ouverture d'évacuation 103a couverte par le flux de protection Qapro pourrait occuper jusqu'à 80% de la hauteur totale de cette ouverture 103a préférentiellement entre 50% et 70%. L'angle a est défini par le plan horizontal sur lequel le couvercle 16 s'étend et le plan de limite inférieure du flux Qapro. La valeur de cet angle a dépend de la taille du creuset 10 et de la hauteur de l'ouverture d'évacuation 103a. Elle est typiquement non nulle et inférieure ou égale à 25° pour des dimensions usueles de creuset et d'ouvertures d'évacuation. La couverture verticale des autres flux Qbpro-Qdpro, respectivement associés aux ouvertures 103b-103d, est analogue à celle du flux Qapro- Notons que le flux de purification central vertical QCpur est émis depuis une zone d'émission située au-dessous du plan contenant les bords inférieurs des ouvertures d'évacuation 103a-103d du creuset, afin d'éviter une évacuation du flux avant balayage de la surface libre du bain de silicium. Les flux de purification QCpur et QL1 pur- QL4pur assurent un rôle de purification de l'intérieur du creuset 10, et notamment de la surface libre du silicium par balayage de celle-ci. Ils viennent lécher - ou balayer - la surface libre du bain de silicium puis remontent latéralement, le long des parois latérales internes du creuset 10, et enfin sont évacués vers l'extérieur du creuset 10 par les ouvertures d'évacuation 103a-103d. La circulation de ces flux de purification QCpur et QL1 pur QL4pur est représentée de façon schématique sur la figure 2 par la référence 12. Ils nettoient la surface libre du silicium liquide 15, en agissant sur une couche s'étendant au-dessus du bain de silicium. Ils favorisent également l'évaporation d'oxygène et de gaz d'oxyde de silicium, ce qui a pour effet de diminuer la quantité d'oxygène dans le lingot fabriqué. Les flux de protection Qapro-Qdpro assurent un rôle de barrière de protection de la surface libre du bain de silicium contre les gaz et impuretés circulant dans l'enceinte du four. Ils empêchent ces gaz et impuretés, présents dans l'atmosphère environnant le creuset, d'atteindre la surface libre du silicium liquide et de polluer le lingot. En outre, les flux de protection Qapro-Qdpro, en s'évacuant vers l'extérieur du creuset 10 par la partie supérieure des ouvertures d'évacuation 103a-103d, 5 coopèrent avec les flux de purification QCpur et QL1 pur QL4pur pour : - contribuer à l'évacuation vers l'extérieur, à travers la partie inférieure restante des ouvertures d'évacuation 103a-103d, des flux de purification flux QCpur et QL1 pur- QL4pur qui remontent après avoir balayé une première et unique fois la surface libre de silicium 103a- 10 103d, et - entraver la formation de boucles de recirculation. Cette synergie entre les deux types de flux (protection et purification) s'explique par le fait que les flux de protection Qapro-Qdpro, en s'évacuant par la partie supérieure des ouvertures d'évacuation 103a-103d, créent, par effet 15 venturi, un phénomène d'aspiration, que l'on peut également qualifier d'effet de pompe, en attirant vers l'extérieur du creuset 10 les flux remontants de purification flux QCpur et QL1 pur- QL4pur. Autrement dit, les flux de protection Qapro-Qdpro produisent une aspiration (ou pompe) qui aide et contraint l'intégralité des flux de protection remontants à s'évacuer directement vers l'extérieur du 20 creuset 10, sans qu'une partie de ces flux ne repartent vers l'intérieur du creuset 10. Le procédé de traitement selon l'invention permet de purifier efficacement la surface libre du bain de silicium et d'éviter notamment toute pollution en carbone et oxygène du silicium. Le lingot de silicium fabriqué est ainsi exempt de 25 contamination de ce type. On va maintenant décrire un exemple de réalisation particulier, non limitatif, d'un dispositif de traitement 20 adapté pour mettre en oeuvre le procédé qui vient d'être décrit. Notons que le procédé pourrait être mis en oeuvre par d'autres formes de 30 réalisation du dispositif de traitement comprenant des éléments matériels adaptés pour mettre en oeuvre les étapes du procédé qui vient d'être décrit. Le dispositif de traitement est adapté pour répartir un flux d'argon entrant, Qin, en différents flux de purification QCpur et QL1 pur- QL4pur et de protection Qapro-Qdpro et pour diffuser ces flux dans le but de traiter la surface libre du silicium liquide 15 contenu dans le creuset 10 lors de la fabrication d'un lingot de silicium. Le dispositif comprend un conduit 20 d'émission de flux gazeux s'étendant le long de l'axe vertical AX qui forme un axe de symétrie du conduit 20. Le conduit d'émission comprend ici une partie supérieure 200 et une partie inférieure 201, raccordées l'une à l'autre. Par la suite, on appellera « conduit supérieur », la partie supérieure 200 du conduit d'émission 20, et « conduit inférieur », la partie inférieure 201 du conduit d'émission 20. En variante, le conduit pourrait être fabriqué en une seule pièce. Le conduit supérieur 200, de forme cylindrique, est relié par un conduit d'alimentation (non représenté) à un réservoir d'alimentation en argon (non représenté). La portion d'extrémité inférieure du conduit 200 est ouverte vers le bas par une ouverture de raccordement au conduit inférieur 201 et ménage ici quatre ouvertures latérales d'émission 2000a-2000d telles que représentées sur la figure 5. Les ouvertures latérales d'émission 2000a-2000d sont constituées par des fentes à bords droits allongées horizontalement. Elles sont toutes de mêmes dimensions et réparties de façon régulière sur le pourtour du conduit 200. Chaque ouverture 2000a-2000d s'étend, dans un plan horizontal, le long d'un arc de cercle défini par un angle Ô (non représenté). Cet angle Ô est formé par les deux demi-droites partant de l'axe AX et passant par les extrémités latérales de l'ouverture dans un plan horizontal. Il est égal à l'angle 13 précédemment mentionné et donc compris entre 60° et 90°. La hauèur des ouvertures 2000a-2000d, notée Z2, est comprise ici entre 0 et 5 cm. Ces ouvertures latérales 2000a-2000d ont pour rôle d'émettre les quatre flux de protection Qapro-Qdpro, respectivement, comme cela sera explicité plus loin. Le conduit inférieur 201 comprend un embout d'extrémité inférieure 2016, constituant une canne de soufflage, surmonté d'une collerette supérieure 2012. L'ensemble est traversé par un canal central interne 2013 de passage d'un gaz, de forme cylindrique et d'axe longitudinal AX. Ce canal 2013 relie une ouverture supérieure 2010 d'entrée de gaz et une ouverture inférieure 2011 de sortie ou d'émission de gaz. En fonctionnement, l'ouverture d'entrée 2010 prélève une partie du flux de gaz alimentant le dispositif 20 afin de produire le flux de purification central de purification QCpur qui est émis vers le bas par l'ouverture inférieure de sortie 2011. Le canal 2013 est plus étroit que l'intérieur du conduit supérieur 200. Par exemple, le rayon du canal inférieur 2013 et le rayon interne du conduit supérieur 200 peuvent être compris respectivement entre 2 mm et 10 mm et entre 10 mm et 30 mm. La collerette 2012 a un profil qui s'évase depuis l'ouverture d'entrée 2010 vers le bas, le dessous de la collerette 2012 s'étendant dans un plan horizontal. La hauteur H2 de la collerette 2012 est strictement supérieure à la hauteur Z2 des ouvertures d'émission 2000a-2000d et adaptée de manière à ce que l'ouverture d'entrée 2010 soit située au-dessus des ouvertures d'émission 2000a-2000d du conduit supérieur 200, comme représenté sur la figure 7A. Le dessus de la collerette 2012 comprend ici quatre rampes 2014a-2014d d'écoulement et de guidage des flux de protection Qapro-Qdpro, de mêmes formes et de mêmes dimensions. Les surfaces supérieures de ces rampes sont ici courbes, en forme de « toboggan », et dirigées vers le bas. L'inclinaison du bas de la rampe est égale à l'angle a, lequel détermine la couverture verticale des flux de protection Qapro-Qdpro. L'étendue radiale de chaque rampe 2014a-2014d est définie par l'angle correspondant à l'angle des ouvertures latérales d'émission 2000a-2000d du conduit supérieur 20 (cet angle étant égal à l'angle 13 de couverture radiale d'un flux de protection). Les rampes 2014a-2014d sont ainsi conformées pour orienter les flux gazeux de protection vers la partie supérieure des ouvertures d'évacuation 103a-103d du creuset 10. En référence aux figures 6A à 6C, les quatre rampes 2014a-2014d sont séparées l'une de l'autre par des fentes radiales verticales 2015a-2015d, ménagées dans la collerette 2012. L'angle d'ouverture de chaque fente est 30 l'angle y (figure 4A). On pourrait également envisager des ouvertures verticales 2015a-2015d sous forme d'encoches de largeur constante, l'angle étant nul dans ce cas. Le fond de chaque fente 2015a-2015d s'étend dans un plan incliné selon l'angle 0 par rapport à la verticale et constitue une rampe d'écoulement d'un flux de purification latérale. L'inclinaison du fond de la fente permet d'orienter le flux d'argon dans la direction 0 ici vers les zones des coins du creuset 10, comme précédemment explicité. Ces fentes 2015a-2015d constituent ainsi des canaux d'expulsion des flux de purification latéraux QL1 pur QL4pur. En référence à la figure 7A, la hauteur H1 telle que représentée sur la figure 7A, entre l'ouverture inférieure 2011 du conduit 201 et le plan contenant les bords supérieurs des ouvertures d'émission 2000a-2000d, est supérieure ou égale à la hauteur Z des ouvertures d'évacuation 103a-103d du creuset 10. Ainsi, le flux de purification vertical est émis à partir d'une zone d'émission positionnée au-dessous des ouvertures d'évacuation 103a-103d du creuset 10. Le conduit inférieur 21 est raccordé au conduit supérieur 20 par introduction de la collerette 2012 dans la portion d'extrémité inférieure du conduit supérieur 20, le dessous de la collerette 2012 s'étendant dans le plan de 15 l'ouverture inférieure du conduit supérieur 20. La fixation des deux conduits 200, 201 peut s'effectuer par vissage, des filetages étant dans ce cas réalisés dans le bas de la collerette 2012 et sur la paroi interne du conduit supérieur 20. Un élément de centrage, par exemple un écrou, est en outre prévu pour assurer un positionnement relatif des deux zo conduits 200 et 201. Ce positionnement doit garantir que les quatre ouvertures d'émission 2000a-2000d du conduit supérieur 200 soient placées au droit (au moins partiellement) des quatre rampes 2014a-2014d respectivement et que les bords inférieurs des ouvertures 2000a-2000d s'étendent dans le prolongement du bas des rampes 2014a-2014d. 25 Le dispositif de traitement est monté sur le couvercle 16, par introduction à travers une ouverture 160 ménagée dans le couvercle 16. Il est positionné de manière à ce que les ouvertures latérales d'émission 2000a-2000d, ménagées dans la portion d'extrémité basse du conduit supérieur 20, soient situées au-dessous du couvercle 16, par exemple à un distance comprise entre 0 et 1 cm 30 au-dessous du couvercle 16. L'ensemble comportant les ouvertures latérales d'émission 2000a-2000d du conduit supérieur 200, la collerette 2012 et la canne de soufflage 2016 forment un répartiteur agencé et conformé pour répartir un flux d'argon entrant Qin en différents flux, à savoir les flux de purification, central QCpur et latéraux QL1 pur- QL4pur, et les flux de protection Qapro-Qdpro, selon des proportions respectives prédéfinies. Les dimensions des ouvertures latérales d'émission 2000a-2000d sont notamment adaptées pour assurer une répartition du flux d'argon entrant Qin entre les différents types de flux, à savoir le flux de purification vertical, les flux de purification latéraux et les flux de protection, selon des proportions prédéfinies. Prenons l'exemple d'un dispositif de traitement présentant les dimensions 10 (approximatives) suivantes : - Y ---= 31 cm ; - Z ---= 6 cm ; - Z2 ---= 0,5 cm ; - a --= 6,5° ; 15 - 13 ---= 73° ; - 7.---= 17°; - 0 ----12 ° . En outre, le creuset 10 est de format standard « G2 », de section carrée, et présente les dimensions suivantes : 20 - hauteur : 420mm - largeur de chaque côté : 380mm. En référence à la figure 8, avec de telles dimensions, le flux d'argon alimentant le dispositif, noté Qin, se répartit globalement de la manière suivante : - les flux de protection Qapro-Qdpro représentent environ 62,5% du flux 25 Qin ; - les flux de purification latéraux QL1 pur- QL4pur représentent environ 33% du flux Qin ; - le flux de purification QCpur représente environ 4,5% du flux Qin. Autrement dit, le flux d'argon Qin se répartit globalement : 2/3 en 30 horizontal ou légèrement incliné par rapport à l'horizontal (Qapro-Qdpro) et 1/3 dirigé vers le bas (QL1 pur- QL4pur et QCpur). Une telle répartition est optimale. Dans l'exemple particulier de réalisation qui vient d'être décrit, les flux QCpur et QL1 pur- QL4pur, dits "premiers flux", ont une fonction de purification de la surface libre du matériau à traiter. Le traitement opéré par ces premiers flux consiste à purifier la surface libre du matériau. A cet effet, le gaz (ou le mélange gazeux) composant les premiers flux QCpur et QL1 pur QL4pur est inerte vis-à-vis du matériau à traiter. Ces premiers flux pourraient en variante avoir une fonction de traitement de la surface libre du matériau, autre que la purification. Il pourrait s'agir de flux gazeux réactifs avec le matériau à traiter, la réaction entre les premiers flux et le matériau correspondant au traitement appliqué au matériau. D'une façon générale, l'invention concerne donc un procédé de traitement de la surface libre d'un matériau liquide dans lequel - un ou plusieurs premier(s) flux gazeux sont émis, balaient la surface libre du matériau liquide puis sont évacués par l'ouverture d'évacuation du récipient contenant le matériau à traiter, et - concomitamment à l'émission du ou des premiers flux, un ou plusieurs deuxième(s) flux gazeux sont émis, de manière à former, au-dessus du matériau à traiter, un couvercle de protection espacé de la surface libre du matériau, puis sont évacués par une partie supérieure de l'ouverture d'évacuation du récipient, le ou les premier(s) flux étant évacués à travers la partie inférieure restante de l'ouverture d'évacuation. Dans la description qui précède, les premiers flux et les deuxièmes flux comprennent le même gaz (ou mélange gazeux). En variante, il pourrait s'agir de deux gaz (ou mélanges gazeux) différents. Au lieu de présenter une section carrée, le récipient 10 pourrait présenter toute autre forme. Par exemple, le récipient 10 pourrait être de forme cylindrique et présenter une section circulaire. Dans ce cas, les premiers flux (à savoir les flux de purification dans le cas de l'application de l'invention à la cristallisation d'un matériau) comportent un flux central dirigé verticalement vers le bas et une pluralité de flux latéraux orientés respectivement vers une pluralité de zones d'une ou des parois latérales du récipient. Dans la description qui vient d'être faite, le récipient 10 est fermé par un couvercle 16. On pourrait envisager de supprimer le couvercle matériel, la couche de gaz formée par les flux de protection assurant la fonction de couvercle gazeux formant barrière de protection entre l'extérieur et l'intérieur du récipient. L'invention concerne donc aussi un système comportant le dispositif d'émission de flux et un récipient dépourvu de couvercle. Dans la description qui précède, le récipient ménage des ouvertures d'évacuation des flux de traitement. On pourrait également envisager que les flux soient évacués par une zone d'évacuation surplombant le bord supérieur du récipient et s'étendant au-dessus de toute la périphérie de la surface libre à traiter du matériau. Dans ce cas, le ou les deuxièmes flux de traitement (à savoir les flux de protection dans l'exemple décrit) sont évacués par une partie supérieure de la zone d'évacuation et le ou les premiers flux de traitement (à savoir les flux de purification dans l'exemple décrit) sont évacués par une partie inférieure de la zone d'évacuation, intercalée entre la partie supérieure de la zone d'évacuation et le bord supérieur du récipient. Le matériau à traiter pourrait être solide. Dans ce cas, il pourrait ne pas être contenu dans un récipient et la zone d'évacuation pourrait surplomber la périphérie de la surface libre du matériau.20 REVENDICATIONS1. Procédé de traitement d'une surface libre d'un matériau, comprenant une étape (El ) d'émission d'au moins un premier flux gazeux (QL1 pur QL4pur et QCpur), une étape (E2) de balayage de la surface libre du matériau par le premier flux (QL1 pur- QL4pur et QCpur) suivie d'une étape (E3) d'évacuation du premier flux par au moins une zone d'évacuation (103a-103d), caractérisé en ce qu'il comprend, concomitamment à l'étape (El ) d'émission du premier flux (QL1 pur- QL4pur et QCpur), une étape (E4) d'émission d'au moins un deuxième flux gazeux (Qapro-Qdpro) formant un couvercle de protection au-dessus de la surface libre du matériau (15), espacé de ladite surface libre, et une étape (E6) d'évacuation du deuxième flux gazeux (Qapro-Qdpro) par une partie supérieure de ladite zone d'évacuation (103a-103d) du récipient (10), ledit premier flux (QL1pur QL4pur et QCpur) étant évacué à travers une partie inférieure de la zone d'évacuation (103a-103d). 2. Procédé selon la revendication 1, caractérisé en ce que, le matériau étant contenu dans un récipient pourvu d'au moins une ouverture d'évacuation, le deuxième flux est évacué à travers une partie supérieure de ladite ouverture d'évacuation et le premier flux est évacué à travers une partie inférieure restante de l'ouverture d'évacuation. 3. Procédé selon la revendication 2, caractérisé en ce qu'un nombre N de deuxièmes flux gazeux (Qapro-Qdpro) est émis puis évacué respectivement à travers N ouvertures d'évacuation (103a-103d) du récipient (10), N étant supérieur ou égal à deux, notamment égal à quatre. 4. Procédé selon l'une des revendications 2 et 3, caractérisé en ce qu'un ensemble de premiers flux (QL1 pur- QL4pur et QCpur) est émis, ledit ensemble comportant un flux central (QCpur) dirigé verticalement vers le bas et une pluralité de flux latéraux (QL1pur- QL4pur) orientés respectivement vers une pluralité de zones périphériques de la surface libre du matériau. 5. i.o 6. 15 7. 20 8. 25 9. Procédé selon l'une des revendications 2 à 4, caractérisé en ce que le deuxième flux (Qapro-Qdpro) est dimensionné pour couvrir la largeur horizontale de ladite ouverture d'évacuation (103a-103d). Procédé selon l'une des revendications 4 et 5, caractérisé en ce que le premier flux central (QCpur) est émis depuis une zone d'émission positionnée au-dessous de l'ouverture d'évacuation (103a-103d). Procédé selon l'une des revendications 2 à 6, caractérisé en ce que les premier et deuxième flux (QL1 pur- QL4pur, QCpur, Qapro-Qdpro) sont émis depuis des zones d'émission situées sur ou à proximité d'un axe central vertical du récipient (10). Procédé selon l'une des revendications 2 à 7, caractérisé en ce que ladite partie supérieure de l'ouverture d'évacuation (103a-103d) occupe jusqu'à 80% de la hauteur totale de l'ouverture (103a-103d), notamment entre 50% et 70% de ladite hauteur. Procédé selon l'une des revendications 4 à 8, caractérisé en ce que les premiers flux latéraux (QL1 pur- QL4pur) sont dirigés selon une direction formant un angle (0) compris strictement entre 0° et 90° par rapport à la verticale, notamment inférieur ou égal à 45°. 30 10. Procédé selon l'une des revendications précédentes, caractérisé en ce que le premier flux (QL1 pur- QL4pur, QCpur) est un flux de purification de la surface libre du matériau (15), comprenant un gaz, ou un mélange de gaz, inerte vis-à-vis du matériau à traiter. 11. Procédé selon l'une des revendications précédentes, caractérisé en ce que l'étape (E2) de balayage de la surface libre du matériau est mise en oeuvre durant une opération de cristallisation du matériau (15). 12. Dispositif de traitement d'une surface libre d'un matériau, comprenant des éléments matériels adaptés pour mettre en oeuvre les étapes du procédé selon l'une des revendications 1 à 11. 13. Dispositif de traitement d'une surface libre d'un matériau, comprenant un conduit (200-201) d'émission d'au moins un premier flux gazeux (QL1 pur- QL4pur et QCpur) adapté pour balayer la surface libre du matériau puis être évacué par au moins une zone d'évacuation (103a-103d), caractérisé en ce que le conduit d'émission (200-201) comprend au moins une ouverture latérale (2000a-2000d) d'émission d'un deuxième flux gazeux (Qapro-Qdpro) adapté pour former un couvercle de protection au-dessus de la surface libre du matériau et espacé de ladite surface libre, et pour être évacué par une partie supérieure de la zone d'évacuation (103a-103d) du récipient (10), une partie inférieure de la zone d'évacuation (103a-103d) servant à l'évacuation du premier flux (QL1 pur- QL4pur et QCpur). 14. Dispositif selon la revendication 13, caractérisé en ce qu'il comprend N ouvertures latérales (2000a-2000d) d'émission de N deuxièmes flux gazeux respectifs (Qapro-Qdpro), N étant supérieur ou égal à deux, notamment égal à quatre. 15. Dispositif selon la revendication 13 ou 14, caractérisé en ce que le conduit (200-201) comprend deux parties, supérieure (200) et inférieure (201), la section de la partie supérieure étant plus grande que celle de la partie inférieure, et ladite ouverture latérale d'émission (2000a-2000d) étant ménagée dans la partie supérieure (200). 16. Dispositif selon la revendication 15, caractérisé en ce que la partie inférieure (201) comporte une collerette supérieure (2012) introduite dans la partie supérieure (200), ladite collerette présentant au moins une rampe (2014a-2014d) d'écoulement d'un deuxième flux (Qapro- Qdpro) s'étendant au moins partiellement au droit de l'ouverture latérale d'émission (2000a-2000d), ladite rampe étant conformée pour orienter le deuxième flux vers la partie supérieure de la zone d'évacuation (103a-103d). 17. Dispositif selon la revendication 16, caractérisé en ce que la collerette (2012) ménage une pluralité de fentes verticales (2015a-2015d), chaque fente comportant un fond incliné par rapport à la verticale et formant une rampe d'écoulement d'un premier flux latéral (QL1pur- QL4pur), ladite rampe étant adaptée pour orienter le premier flux latéral vers une pluralité de zones périphériques de la surface libre du matériau. 18. Dispositif selon l'une des revendications 13 à 17, caractérisé en ce que ladite ouverture latérale (2000a-2000d) d'émission d'un deuxième flux (QL1 pur- QL4pur) est dimensionnée de manière à assurer une répartition d'un flux gazeux d'alimentation en au moins un deuxième flux et au moins un premier flux selon des proportions prédéfinies. 19. Système comportant un dispositif selon l'une des revendications 12 à 18 et un récipient (10) destiné à contenir le matériau à traiter. 20. Système selon la revendication 19, caractérisé en ce que ledit récipient est dépourvu de couvercle.5